(57)【要約】      （修正有）【課題】複数の乾式ボードで構成された壁面の塗装仕上げにおいて、初期の美観性を長期にわたり維持する。【解決手段】隣接した乾式ボード間の目地部にパテ材Ｃが充填され、乾式ボード及び目地部を含む全面に仕上塗材層Ｅが形成されてなる壁面化粧構造体において、前記仕上塗材層が、抗張積５Ｎ／ｍｍ以上であるベース塗材に粒子径０．０５〜５ｍｍの骨材が混合されてなり、前記ベース塗材の固形分１００重量部に対する骨材比率が１０〜２０００重量部である仕上塗材によって形成されたものであり、前記パテ材の抗張積が、前記ベース塗材の抗張積の１．２〜１００倍である壁面化粧構造体。【選択図】図１
2006070688.tif 000002
【特許請求の範囲】
【請求項１】
隣接した乾式ボード間の目地部にパテ材が充填され、乾式ボード及び目地部を含む全面に仕上塗材層が形成されてなる壁面化粧構造体において、
前記仕上塗材層が、抗張積５Ｎ／ｍｍ以上であるベース塗材に粒子径０．０５〜５ｍｍの骨材が混合されてなり、前記ベース塗材の固形分１００重量部に対する骨材比率が１０〜２０００重量部である仕上塗材によって形成されたものであり、
前記パテ材の抗張積が、前記ベース塗材の抗張積の１．２〜１００倍であることを特徴とする壁面化粧構造体。
【請求項２】
隣接した乾式ボード間の目地部にパテ材が充填され、乾式ボード及び目地部を含む全面に仕上塗材層が形成されてなる壁面化粧構造体において、
前記仕上塗材層が少なくとも２種の仕上塗材の積層によって形成されたものであり、
乾式ボードに近接する第１の仕上塗材層が、抗張積５Ｎ／ｍｍ以上であるベース塗材に粒子径０．０５〜５ｍｍの骨材が混合されてなり、前記ベース塗材の固形分１００重量部に対する骨材比率が０〜１５００重量部である仕上塗材によって形成されたものであり、
前記第１の仕上塗材層上に積層される第２の仕上塗材層が、抗張積５Ｎ／ｍｍ以上であるベース塗材に粒子径０．０５〜５ｍｍの骨材が混合されてなり、前記ベース塗材の固形分１００重量部に対する骨材比率が１０〜２０００重量部である仕上塗材によって形成されたものであり、
前記第１の仕上塗材層の骨材比率が、前記第２の仕上塗材層の骨材比率よりも小さく、
前記パテ材の抗張積が、前記ベース塗材の抗張積の１．２〜１００倍であることを特徴とする壁面化粧構造体。
【請求項３】
前記パテ材の伸びが１００〜６００％であることを特徴とする請求項１または請求項２記載の壁面化粧構造体。
【発明の詳細な説明】
【技術分野】
【０００１】
本発明は、複数の乾式ボードによって構成された建築物壁面における壁面化粧構造体に関するものである。
【背景技術】
【０００２】
従来、建築物の壁材として各種の乾式ボードが用いられており、工場塗装によって予め表面化粧が施された乾式ボードも汎用的に利用されている。かかる乾式ボードを使用すれば、建築現場における施工の簡略化、短縮化等が期待できる。ただし、乾式ボードのみで仕上げられた壁面では、仕上外観の意匠が画一化されたものとなりやすく、個性的な意匠を表出するには限界がある。
【０００３】
これに対し、乾式ボードで構成された壁面を塗材の塗装によって仕上げる方法が提案されている。かかる方法によれば、種々の色彩や表面模様を表出することができ、個性的な仕上外観が得られる。加えて、乾式ボード間の目地部が隠ぺいされるため、継目が目立ちにくい仕上外観を得ることもできる。
一例として、実公昭５５−５９４号公報（特許文献１）には、２枚のパネルを接合し、接合部に形成された目地部に弾性パテを充填した後、化粧塗装を行うことが記載されている。特開昭６１−２００２５６号公報（特許文献２）には、外装材同士の目地部にシーラントを充填した後、弾性パテを塗布し、その表面に硬性塗料を塗布することが記載されている。実開平２−３９０３６号公報（特許文献３）には、端部に加工を施した外壁材どうしを重ね合わせて目地部を形成し、その目地部に弾性クロスを介在した弾性パテ層と、弾性塗料層を設けることが記載されている。実開平４−１１０８３９号公報（特許文献４）には、サイディングボード間のＶ字状目地部に、弾性パテを埋めた後、その上に塗料を塗布することが記載されている。
【０００４】
【特許文献１】実公昭５５−５９４号公報
【特許文献２】特開昭６１−２００２５６号公報
【特許文献３】実開平２−３９０３６号公報
【特許文献４】実開平４−１１０８３９号公報
【発明の開示】
【発明が解決しようとする課題】
【０００５】
しかしながら、乾式ボード間の目地部においては、乾式ボード自体の膨張収縮や反りによる変位、あるいは地震その他の振動等の影響によって、ひび割れ等の不具合が発生しやすい状況にある。また、経時的に目地部に段差が現れ、乾式ボードどうしの継目が目立つようになる場合もある。すなわち、従来の方法では、目地部におけるこのような不具合の発生を十分に抑制することができずに、初期の美観性が損われてしまう場合がある。
【０００６】
本発明は、上述の如き問題点に鑑みなされたものであり、本発明の目的は、複数の乾式ボードで構成された壁面の塗装仕上げにおいて、初期の美観性を長期にわたり維持することである。
【課題を解決するための手段】
【０００７】
本発明者は、上記課題を解決するため鋭意検討した結果、複数の乾式ボードによって構成された壁面に塗装仕上げを施す場合には、目地部に使用するパテ材と、その上に塗装する仕上塗材の各々の特性、さらにはこれら材料相互の特性バランスが極めて重要な因子として作用することをつきとめた。本発明者は、かかる知見に基づき、本発明を完成させるに到った。
【０００８】
本発明は、以下の特徴を有する壁面化粧構造体に係るものである。
１．隣接した乾式ボード間の目地部にパテ材が充填され、乾式ボード及び目地部を含む全面に仕上塗材層が形成されてなる壁面化粧構造体において、
前記仕上塗材層が、抗張積５Ｎ／ｍｍ以上であるベース塗材に粒子径０．０５〜５ｍｍの骨材が混合されてなり、前記ベース塗材の固形分１００重量部に対する骨材比率が１０〜２０００重量部である仕上塗材によって形成されたものであり、
前記パテ材の抗張積が、前記ベース塗材の抗張積の１．２〜１００倍であることを特徴とする壁面化粧構造体。
２．隣接した乾式ボード間の目地部にパテ材が充填され、乾式ボード及び目地部を含む全面に仕上塗材層が形成されてなる壁面化粧構造体において、
前記仕上塗材層が少なくとも２種の仕上塗材の積層によって形成されたものであり、
乾式ボードに近接する第１の仕上塗材層が、抗張積５Ｎ／ｍｍ以上であるベース塗材に粒子径０．０５〜５ｍｍの骨材が混合されてなり、前記ベース塗材の固形分１００重量部に対する骨材比率が０〜１５００重量部である仕上塗材によって形成されたものであり、
前記第１の仕上塗材層上に積層される第２の仕上塗材層が、抗張積５Ｎ／ｍｍ以上であるベース塗材に粒子径０．０５〜５ｍｍの骨材が混合されてなり、前記ベース塗材の固形分１００重量部に対する骨材比率が１０〜２０００重量部である仕上塗材によって形成されたものであり、
前記第１の仕上塗材層の骨材比率が、前記第２の仕上塗材層の骨材比率よりも小さく、
前記パテ材の抗張積が、前記ベース塗材の抗張積の１．２〜１００倍であることを特徴とする壁面化粧構造体。
３．前記パテ材の伸びが１００〜６００％であることを特徴とする１．または２．記載の壁面化粧構造体。
【発明の効果】
【０００９】
本発明の壁面化粧構造体では、種々の色彩や表面模様を表出することができ、個性的な仕上外観を得ることができる。さらに、乾式ボード同士の継目が目立たない仕上外観を得ることができる。
本発明では、乾式ボード間の目地部における経時的なひび割れ、段差の発生等を抑制することができるため、初期の仕上外観を長期にわたり維持することができる。
【発明を実施するための最良の形態】
【００１０】
以下、本発明を実施するための最良の形態について説明する。
【００１１】
図１には、本発明壁面化粧構造体の断面図を示している。
本発明は、各種の乾式ボードＡによって構成された建築物の壁面に適用するものである。このような壁面は通常、幅３〜５０ｍｍ程度の目地部を設けて複数枚の乾式ボードＡを突き合わせることによって形成される。乾式ボードＡとしては、例えば、セメントボード、押出成形板、スレート板、ＰＣ板、ＡＬＣ板、繊維強化セメント板、金属系サイディングボード、窯業系サイディングボード、セラミック板、珪酸カルシウム板、石膏ボード、プラスチックボード、硬質木片セメント板、塩ビ押出サイディングボード、合板等が挙げられる。
【００１２】
隣接する乾式ボードＡ間の目地部には、シーリング材Ｂが充填されていてもよい。シーリング材Ｂとしては一般的なものが使用可能であり、例えば、シリコーン系シーリング材、変性シリコーン系シーリング材、ポリサルファイド系シーリング材、変性ポリサルファイド系シーリング材、アクリルウレタン系シーリング材、ポリウレタン系シーリング材、ＳＢＲ系シーリング材、ブチルゴム系シーリング材等が挙げられる。かかるシーリング材Ｂの充填は、例えば、ガンやへら等によって行うことができる。
また、シーリング材Ｂの充填前には、予めバックアップ材充填やプライマー塗付等の処理を行っておいてもよい。バックアップ材としては、例えば、発泡ポリエチレン系バックアップ材等を使用することができる。プライマーとしては、例えば、合成ゴム系プライマー、アクリル系プライマー、ウレタン系プライマー、エポキシ系プライマー、シリコーンレジン系プライマー、シラン系プライマー等を使用することができる。
【００１３】
縁部が加工処理された乾式ボードＡを用いる場合は、上述のシーリング材Ｂを使用せずに、ボードどうしを直接突き合わせることもできる（図２）。
【００１４】
乾式ボードＡ間の目地部上部には、パテ材Ｃが充填され、乾式ボードＡ及び目地部を含む全面には仕上塗材層Ｅが形成されている。仕上塗材層Ｅは、抗張積５Ｎ／ｍｍ以上であるベース塗材に粒子径０．０５〜５ｍｍの骨材が混合されてなる仕上塗材によって形成されている。
【００１５】
本発明では、パテ材Ｃとして、その抗張積がベース塗材の抗張積の１．２〜１００倍（好ましくは１．２〜２０倍、より好ましくは１．５〜１５倍、さらに好ましくは２．０〜１０倍）であるものを使用する。このような特性を有するパテ材Ｃと仕上塗材層Ｅを組み合わせることにより、本発明では乾式ボードＡの変位が制御され、乾式ボードＡ間の目地部における経時的なひび割れ、段差の発生等を抑制することができる。
パテ材の抗張積は、上記条件を満たす範囲内であればよいが、通常は２５Ｎ／ｍｍ以上（好ましくは１００Ｎ／ｍｍ以上、より好ましくは２００Ｎ／ｍｍ以上）程度である。パテ材の抗張積の上限は特に限定されないが、通常は１０００Ｎ／ｍｍ以下（好ましくは８００Ｎ／ｍｍ以下、より好ましくは５００Ｎ／ｍｍ以下）程度である。
パテ材Ｃの抗張積が小さすぎる場合は、目地部において仕上塗材層Ｅにひび割れ、段差等が発生しやすくなる。パテ材Ｃの抗張積が大きすぎる場合は、パテ材Ｃあるいは乾式ボードＡに亀裂が発生したり、仕上塗材層Ｅにひび割れが生じるおそれがある。
【００１６】
パテ材の伸びは、１００〜６００％であることが好ましく、より好ましくは２００〜５８０％、さらに好ましくは２５０〜５５０％である。パテ材としてこのような伸び特性を示すものを使用すれば、目地部における仕上塗材層Ｅのひび割れ、段差発生等をより確実に抑制することができる。
【００１７】
なお、目地部での経時的な段差発生は、通常、目地部にシーリング材Ｂが充填されている場合に生じやすいものである。目地部にシーリング材Ｂが充填されている場合、乾式ボードＡが繰り返し変位すると、シーリング材Ｂは目地部において凹んだり押し出されたりする恰好となり、その影響が仕上塗材層Ｅにも波及する。すなわち、目地部に沿って仕上塗材層Ｅが変形し段差が生じる。これに対し、本発明では、上述の性能を有するパテ材を使用することで、シーリング材Ｂに起因する段差発生を抑制することができる。
【００１８】
本発明における伸び、抗張積はすべて、ＪＩＳ  Ｋ  ６９０９：２０００  ７．３１「伸び試験」の「２０℃時の伸び試験」によって測定される値である。具体的に、伸び、抗張積は以下の式によって算出する。
伸び（％）＝｛（Ｌ−２０）／２０｝×１００
ここに、Ｌ：破断時の標線間距離（ｍｍ）
抗張積（Ｎ／ｍｍ）＝Ｔ×（Ｌ−２０）
ここに、Ｔ：引張り強さ（Ｎ／ｍｍ２）
【００１９】
パテ材Ｃは、上述の特性を有するものであれば、その組成は特に限定されず、例えば、シリコーン系パテ材、変性シリコーン系パテ材、ポリサルファイド系パテ材、変性ポリサルファイド系パテ材、アクリルウレタン系パテ材、ポリウレタン系パテ材、アクリル系パテ材、ＳＢＲ系パテ材、ブチルゴム系パテ材等が使用できる。本発明では、パテ材Ｃとして特に、樹脂１００重量部（固形分）に対し充填剤を５０〜４００重量程度含むものが好適である。さらに、樹脂としては湿気硬化型ウレタン樹脂が好適である。このような組成のパテ材によれば、上述の特性が得られやすい。充填剤としては、炭酸カルシウム、クレー、タルク、マイカ、カオリン、ゼオライト、珪藻土等が使用できる。
【００２０】
パテ材Ｃの固形分は、通常９０重量％以上、好ましくは９５重量％以上である。このような高固形分のパテ材Ｃを使用することにより、パテ材の収縮による目地部の凹みを抑制し、均一な化粧仕上面を形成することができる。
【００２１】
本発明において、パテ材Ｃを乾式ボードＢの目地近傍の表面にわたって充填すれば、本発明の効果をいっそう高めることができる。この場合、パテ材Ｃは、目地幅以上（好ましくは目地幅の１〜３０倍）の幅で充填すればよい。パテ材Ｃを充填する際には、へら等を用いることができる。
【００２２】
本発明では、パテ材Ｃを充填する際に、パテ材Ｃの内部または上部に網状体を介在させることができる。このような網状体を使用することにより、目地部の引張り強度が向上し、仕上塗材層の割れ防止性においても有利となる。
網状体としては、各種の天然繊維、合成繊維等からなる繊維質網状体が好適である。このような繊維質網状体において、使用する繊維の材質、径、強度等は要求性能等に応じて適宜設定することができ、２種以上の繊維を組み合せることもできる。また、繊維によって網状体を形成する際の編み方、接合方法等は種々の方法を採用することができる。繊維質網状体における開口部分の大きさや数については、パテ材Ｃが食い込み可能な程度であればよく、網状体の幅は、通常、目地幅より大きく、かつパテ材Ｃの塗付幅より小さくなるように設定すればよい。網状体の厚みは、概ね５〜５００μｍ程度である。
【００２３】
仕上塗材層Ｅは、乾式ボードＡ、及びパテ材Ｃが充填された目地部を含む全面に形成される。この仕上塗材層Ｅは、抗張積５Ｎ／ｍｍ以上であるベース塗材に粒子径０．０５〜５ｍｍの骨材が混合されてなる仕上塗材によって形成されたものである。
ベース塗材の抗張積は５Ｎ／ｍｍ以上であるが、好ましくは２０Ｎ／ｍｍ以上、より好ましくは３０Ｎ／ｍｍ以上、さらに好ましくは４０Ｎ／ｍｍ以上である。ベース塗材の抗張積の上限は特に限定されないが、通常は２５０Ｎ／ｍｍ以下、好ましくは２００Ｎ／ｍｍ以下、より好ましくは１５０Ｎ／ｍｍ以下である。ベース塗材の抗張積がこのような範囲内であれば、目地部におけるひび割れ発生を十分に抑制することができる。また、乾式ボードＡに反りが生じるのを抑制することもできる。
ベース塗材の伸びは、通常５０〜６００％、好ましくは１００〜５００％、より好ましくは１５０〜４００％である。
【００２４】
ベース塗材としては、合成樹脂エマルションを結合剤として含むものが使用できる。かかる合成樹脂エマルションとしては、例えば酢酸ビニル樹脂エマルション、エポキシ樹脂エマルション、シリコーン樹脂エマルション、アクリル樹脂エマルション、ウレタン樹脂エマルション、アクリルウレタン樹脂エマルション、アクリルシリコン樹脂エマルション、フッ素樹脂エマルション等、あるいはこれらの複合系等を使用することができる。このうち、アクリルシリコン樹脂エマルション、フッ素樹脂エマルション等は、耐候性に優れるため、ベース塗材の特性（抗張積、伸び等）の経時的低下を抑制することができる。
【００２５】
ベース塗材中の合成樹脂エマルションとしては、架橋反応性を有する合成樹脂エマルションを使用することもできる。合成樹脂エマルションが架橋反応型合成樹脂エマルションである場合は、塗膜の耐候性、密着性等を高めることができる。架橋反応型合成樹脂エマルションは、それ自体で架橋反応を生じるもの、あるいは別途混合する架橋剤によって架橋反応を生じるもののいずれであってもよい。このような架橋反応性は、例えば、カルボキシル基と金属イオン、カルボキシル基とカルボジイミド基、カルボキシル基とエポキシ基、カルボキシル基とアジリジン基、カルボキシル基とオキサゾリン基、水酸基とイソシアネート基、カルボニル基とヒドラジド基、エポキシ基とアミノ基、アルド基とセミカルバジド基、ケト基とセミカルバジド基、反応性シリル基どうし等の反応性官能基を組み合わせることによって付与することができる。
合成樹脂エマルションのガラス転移温度は適宜設定することができ、通常は−５０〜５０℃、好ましくは−４０〜４０℃、より好ましくは−３０〜３０℃である。
【００２６】
ベース塗材においては、上記合成樹脂エマルションに加え、粒子径５０μｍ未満の体質顔料を必須成分とすることが望ましい。かかる体質顔料の使用により、ベース塗材の特性（抗張積、伸び等）を適正化することができる。体質顔料としては、例えば、重質炭酸カルシウム、軽微性炭酸カルシウム、カオリン、クレー、陶土、チャイナクレー、珪藻土、含水微粉珪酸、タルク、バライト粉、硫酸バリウム、沈降性硫酸バリウム、炭酸バリウム、炭酸マグネシウム、シリカ粉、水酸化アルミニウム等が挙げられ、これらの１種または２種以上を使用することができる。体質顔料の粒子径は、通常５０μｍ未満であるが、好ましくは０．５μｍ以上４５μｍ以下、より好ましくは１μｍ以上３０μｍ以下である。
体質顔料の混合比率は、合成樹脂エマルションの固形分１００重量部に対し、固形分換算で通常１０〜１０００重量部、好ましくは２０〜５００重量部、より好ましくは３０〜３００重量部である。
【００２７】
ベース塗材には、着色顔料を使用することもできる。かかる着色顔料の使用により、仕上塗材層Ｅの色相を調整することができる。着色顔料としては、例えば、酸化チタン、酸化亜鉛、カーボンブラック、ランプブラック、ボーンブラック、黒鉛、黒色酸化鉄、銅クロムブラック、コバルトブラック、銅マンガン鉄ブラック、べんがら、モリブデートオレンジ、パーマネントレッド、パーマネントカーミン、アントラキノンレッド、ペリレンレッド、キナクリドンレッド、黄色酸化鉄、チタンイエロー、ファーストイエロー、ベンツイミダゾロンイエロー、クロムグリーン、コバルトグリーン、フタロシアニングリーン、群青、紺青、コバルトブルー、フタロシアニンブルー、キナクリドンバイオレット、ジオキサジンバイオレット、アルミニウム顔料、パール顔料等が挙げられ、これらの１種または２種以上を使用することができる。
着色顔料の混合比率は、合成樹脂エマルションの固形分１００重量部に対し、固形分換算で通常１〜３００重量部、好ましくは２〜２００重量部、より好ましくは３〜１５０重量部である。
【００２８】
ベース塗材には、本発明の効果を著しく損なわない範囲内であれば、繊維、造膜助剤、可塑剤、凍結防止剤、防腐剤、防黴剤、抗菌剤、消泡剤、顔料分散剤、増粘剤、レベリング剤、湿潤剤、ｐＨ調整剤、艶消し剤、紫外線吸収剤、酸化防止剤、触媒、架橋剤等を使用することもできる。
【００２９】
本発明における仕上塗材は、上述のベース塗材に粒子径０．０５〜５ｍｍの骨材が混合されてなるものである。骨材比率は、ベース塗材の固形分１００重量部に対し、通常１０〜２０００重量部、好ましくは３０〜１０００重量部、より好ましくは５０〜５００重量部である。混合比率がこのような範囲内であれば、乾式ボードＡ間の継目を目立たなくすることができ、仕上塗材層Ｅの割れ防止の点においても好適である。
骨材としては、自然石、自然石の粉砕物等の天然骨材、及び着色骨材等の人工骨材から選ばれる少なくとも１種以上を好適に使用することができる。具体的には、例えば、大理石、御影石、蛇紋岩、花崗岩、蛍石、寒水石、長石、石灰石、珪石、珪砂、砕石、雲母、珪質頁岩、及びこれらの粉砕物、陶磁器粉砕物、セラミック粉砕物、ガラス粉砕物、ガラスビーズ、ガラスフレーク、樹脂粉砕物、樹脂ビーズ、ゴム粒、プラスチック片、金属粒等が挙げられる。また、貝殻、珊瑚、木材、炭、活性炭等の粉砕物を使用することもできる。
骨材の粒子径は０．０５〜５ｍｍ（好ましくは０．１〜３ｍｍ）であるが、骨材の粒子径が小さすぎる場合は、乾式ボードＡ間の継目を目立たなくすることが難しくなる。骨材の粒子径が大きすぎる場合は、骨材が塗膜から脱落しやすくなる。なお、本発明における粒子径は、ＪＩＳ  Ｚ８８０１−１：２０００に規定される金属製網ふるいを用いて測定される値である。
【００３０】
本発明では、仕上塗材層Ｅを少なくとも２種以上の仕上塗材の積層によって形成させることができる。この場合、乾式ボードＡに近接する第１の仕上塗材層Ｅ１の骨材比率が、その上の第２の仕上塗材層Ｅ２の骨材比率よりも小さくなるように設定することが望ましい。これにより、目地部におけるひび割れや段差の発生を抑制しつつ、種々の表面凹凸模様を形成することができ、目地部をいっそう目立たなくすることができる。図３では、２種の仕上塗材の積層によって仕上塗材層が形成されている。
【００３１】
第１の仕上塗材層Ｅ１を形成する仕上塗材（以下「第１の仕上塗材」という）としては、上述のベース塗材のみ、または、ベース塗材に粒子径０．０５〜５ｍｍ（好ましくは０．１〜３ｍｍ）の骨材が混合されてなり、前記ベース塗材の固形分１００重量部に対する骨材比率が０〜１５００重量部であるものが使用できる。第１の仕上塗材における骨材比率は、このような範囲内であって、第２の仕上塗材層Ｅ２を形成する仕上塗材（以下「第２の仕上塗材」という）の骨材比率よりも小さくなるように設定する。好適な骨材比率は５〜５００重量部（より好ましくは１０〜１００重量部）であるが、最終的な仕上外観において目地等における段差が目立たない範囲内であれば、骨材を含まないものも使用できる。
【００３２】
第２の仕上塗材としては、上述のベース塗材に粒子径０．０５〜５ｍｍ（好ましくは０．１〜３ｍｍ）の骨材が混合されてなり、前記ベース塗材の固形分１００重量部に対する骨材比率が１０〜２０００重量部（好ましくは３０〜１０００重量部、より好ましくは５０〜５００重量部）であるものが使用できる。第２の仕上塗材の骨材比率は、第１の仕上塗材の骨材比率の１．５倍以上（さらには２〜８倍）とすることが望ましい。仕上塗材層を３層以上設ける場合は、第２の仕上塗材と同様の仕上塗材を積層すればよい。
【００３３】
第１の仕上塗材と第２の仕上塗材におけるベース塗材として、同一のものを使用すれば、特に仕上外観、密着性等の点で好適である。但し、本発明の効果が損なわれない限り、これらベース塗材は異なるものであってもよい。
第１の仕上塗材と第２の仕上塗材におけるベース塗材が異なる場合、第１の仕上塗材におけるベース塗材の抗張積を高く設定することもできる。
【００３４】
２種の仕上塗材を積層する場合、第１の仕上塗材層Ｅ１は通常平坦状塗膜とする。第２の仕上塗材層Ｅ２には、各種の凹凸模様、例えば砂壁状、ゆず肌状、繊維壁状、さざ波状、スタッコ状、凹凸状、月面状、櫛引状、虫喰状等の模様を形成することができる。第２の仕上塗材層Ｅ２は、不連続塗膜であってもよい。また、第２の仕上塗材層Ｅ２の色相は、第１の仕上塗材層Ｅ１の色相と同一であってもよいし、異なっていてもよい。
第１の仕上塗材層Ｅ１の厚みは０．１〜３ｍｍ程度であり、第２の仕上塗材層Ｅ２の厚み（凸部の厚み）は０．５〜１０ｍｍ程度である。
【００３５】
本発明では、１種の仕上塗材を積層することもできる。この際、上述の２種の仕上塗材を積層する場合と同様に、第１の仕上塗材層は平坦状塗膜とし、第２の仕上塗材層において各種の凹凸模様を形成することができる。勿論、第２の仕上塗材層は、不連続塗膜であってもよい。また、第２の仕上塗材層の色相は、第１の仕上塗材層の色相と同一であってもよいし、異なっていてもよい。
【００３６】
本発明では、その効果が損われない範囲内であれば、仕上塗材層Ｅの密着性確保等の目的で、乾式ボードＡと仕上塗材層Ｅの間に下塗材層Ｄを設けることもできる。下塗材層Ｄは、例えばアクリル樹脂系下塗材、エポキシ樹脂系下塗材、ウレタン樹脂系下塗材、塩化ビニル系下塗材等の塗装によって形成できる。下塗材層Ｄは、１層からなるものでもよいし、２層以上からなるものでもよい。下塗材層Ｄの厚みは通常、仕上塗材層より小さく０．０１〜１ｍｍ程度である。
【００３７】
本発明では、仕上塗材層Ｅの耐汚染性、耐候性等の物性向上や艶調整等の目的で、仕上塗材層Ｅ上にクリヤー層を設けることもできる。クリヤー層は、例えばアクリル樹脂系クリヤー塗料、ウレタン樹脂系クリヤー塗料、アクリルシリコン樹脂系クリヤー塗料、フッ素樹脂系クリヤー塗料等のクリヤー塗料、あるいはアルコキシシラン化合物やシリコーン樹脂等を主成分とする撥水剤等の塗装によって形成できる。このようなクリヤー層は、本発明の効果を阻害しない限り、着色されていてもよい。
【実施例】
【００３８】
以下に実施例を示し、本発明の特徴をより明確にする。
【００３９】
（ベース塗材１の製造）
アクリルシリコン樹脂エマルション（ガラス転移温度０℃、固形分５０重量％）２００重量部、重質炭酸カルシウム（粒子径４〜５μｍ）１００重量部、酸化チタン２０重量部、パルプ繊維２重量部、増粘剤２重量部、造膜助剤１８重量部、消泡剤１重量部を均一に攪拌混合してベース塗材１を得た。このベース塗材１の抗張積は７５Ｎ／ｍｍ、伸びは２６０％であった。
【００４０】
（ベース塗材２の製造）
アクリルシリコン樹脂エマルション（ガラス転移温度５℃、固形分５０重量％）２００重量部、ビニロン繊維１重量部、増粘剤１重量部、造膜助剤１０重量部、消泡剤２重量部を均一に攪拌混合してベース塗材２を得た。このベース塗材２の抗張積は７０Ｎ／ｍｍ、伸びは１８０％であった。
【００４１】
（ベース塗材３の製造）
アクリル樹脂エマルション（ガラス転移温度４０℃、固形分５０重量％）２００重量部、重質炭酸カルシウム（粒子径４〜５μｍ）１０８０重量部、酸化チタン１０重量部、パルプ繊維１重量部、増粘剤２重量部、造膜助剤２４重量部、消泡剤２重量部を均一に攪拌混合してベース塗材３を得た。このベース塗材３の抗張積は４Ｎ／ｍｍ、伸びは５％であった。
【００４２】
（実施例１）
窯業系サイディングボード（９００×２４００×１２ｍｍ）を２枚用意し、板間に１０ｍｍ幅の目地部を設け、そこに変性シリコーン系シーリング材を打設したものを下地とした。
この下地の目地部に、パテ材１（湿気硬化型ウレタン樹脂パテ材、固形分９５重量％、樹脂：充填剤＝１００：９０（固形分比）、抗張積２６０Ｎ／ｍｍ、伸び４５０％）を目地近傍のサイディングボード表面にわたって目地幅の１５倍の幅で充填塗付し、直ちにクロスを貼り付けた。室温で４時間乾燥させた後、再度、パテ材１を塗付し平滑にならし、室温で１６時間乾燥させた。
その後、目地部を含むサイディングボード全体に水性エポキシ樹脂系下塗材を塗装（乾燥厚み約０．０３ｍｍ）して下塗材層を形成させた。室温で２時間乾燥後、仕上塗材１を凹凸状（乾燥厚み約２〜３ｍｍ）に塗装して化粧仕上を施した。その結果、目地部の目立ちもなく、均一な仕上りが得られた。
なお、仕上塗材１としては、上記ベース塗材１の固形分１００重量部にゴム粉（粒子径０．５〜１ｍｍ）１０重量部、珪砂（粒子径０．２〜１ｍｍ）１００重量部を均一に混合して得られたものを使用した。
【００４３】
以上の方法で試験体を作製した後、ＪＩＳ  Ａ  １４１４に準拠し、面内せん断試験を実施した。その結果、変位量＝Ｈ／１００の条件下（Ｈ：サイディングボードの高さ（ｍｍ））においても仕上塗材層に亀裂は認められなかった。
【００４４】
（実施例２）
仕上塗材層の塗装において、仕上塗材２を平坦に塗装し（乾燥厚み約０．８ｍｍ）、次いで仕上塗材３をスタッコ状（乾燥厚み約１〜３ｍｍ）に塗装して化粧仕上を施した以外は、実施例１と同様にして試験を行った。実施例２では、変位量＝Ｈ（サイディングボードの高さ（ｍｍ））／１００においても仕上塗材層に亀裂は認められなかった。
なお、仕上塗材２としては、上記ベース塗材１の固形分１００重量部に、寒水石（粒子径０．２〜０．４ｍｍ）４０重量部を均一に混合して得られたものを使用した。
仕上塗材３としては、上記ベース塗材１の固形分１００重量部に、寒水石（粒子径０．２〜０．４ｍｍ）４０重量部、及び珪砂（粒子径０．５〜２ｍｍ）１５０重量部を均一に混合して得られたものを使用した。
【００４５】
（実施例３）
仕上塗材層の塗装において、仕上塗材２を平坦に塗装し（乾燥厚み約０．８ｍｍ）、次いで仕上塗材４をスタッコ状（乾燥厚み約１〜３ｍｍ）に塗装して化粧仕上を施した以外は、実施例１と同様にして試験を行った。実施例３では、変位量＝Ｈ（サイディングボードの高さ（ｍｍ））／１００においても仕上塗材層に亀裂は認められなかった。
なお、仕上塗材２としては、上記ベース塗材１の固形分１００重量部に、寒水石（粒子径０．２〜０．４ｍｍ）４０重量部を均一に混合して得られたものを使用した。
仕上塗材４としては、上記ベース塗材２の固形分１００重量部に、寒水石（粒子径０．２〜０．４ｍｍ）５０重量部、及び着色骨材（粒子径０．５〜２ｍｍ）４００重量部を均一に混合して得られたものを使用した。
【００４６】
（実施例４）
仕上塗材層の塗装において、ベース塗材１を平坦に塗装し（乾燥厚み約０．６ｍｍ）、次いで仕上塗材４をスタッコ状（乾燥厚み約１〜３ｍｍ）に塗装して化粧仕上を施した以外は、実施例１と同様にして試験を行った。実施例４では、変位量＝Ｈ（サイディングボードの高さ（ｍｍ））／１００においても仕上塗材層に亀裂は認められなかった。
なお、仕上塗材４としては、上記ベース塗材２の固形分１００重量部に、寒水石（粒子径０．２〜０．４ｍｍ）５０重量部、及び着色骨材（粒子径０．５〜２ｍｍ）４００重量部を均一に混合して得られたものを使用した。
【００４７】
（比較例１）
パテ材１をパテ材２（変性シリコーン系パテ材、固形分９５重量％、抗張積８０Ｎ／ｍｍ、伸び２８０％）に替えた他は、実施例１と同様にして試験を行った。その結果、面内せん断試験において仕上塗材層に亀裂が認められた。また、目地部において段差（盛上がり）が発生した。
【００４８】
（比較例２）
パテ材１をパテ材３（エポキシ系パテ材、固形分９５重量％、抗張積６Ｎ／ｍｍ、伸び２％）に替えた他は、実施例１と同様にして試験を行った。その結果、面内せん断試験において、早期にパテ材が破断し、仕上塗材層に亀裂が生じてしまった。
【００４９】
（比較例３）
仕上塗材層の塗装において、仕上塗材１に代えて仕上塗材５を使用した以外は、実施例１と同様にして試験を行った。比較例３では、面内せん断試験において仕上塗材層に亀裂が生じてしまった。
なお、仕上塗材５としては、上記ベース塗材３の固形分１００重量部に、ゴム粉（粒子径０．５〜１ｍｍ）１０重量部、珪砂（粒子径０．２〜１ｍｍ）１００重量部を均一に混合して得られたものを使用した。
【図面の簡単な説明】
【００５０】
【図１】本発明壁面化粧構造体の一態様を示す断面図である。
【図２】本発明壁面化粧構造体の別の態様を示す断面図である。
【図３】本発明壁面化粧構造体の別の態様を示す断面図である。
【符号の説明】
【００５１】
Ａ：乾式ボード
Ｂ：シーリング材
Ｃ：パテ材
Ｄ：下塗材層
Ｅ：仕上塗材層
Ｅ１：第１の仕上塗材層
Ｅ２：第２の仕上塗材層
【図１】
2006070688.tif 000003
【図２】
2006070688.tif 000004
【図３】
2006070688.tif 000005